(57)【要約】【課題】使用時の外観を損なうことがないエアフィルタを提供する。【解決手段】気流の上流側に配置された第１色の第１の繊維層２１と、第１の繊維層２１に対して気流の下流側に配置された親油性の第１色より明度の高い第２色の第２の繊維層２２と、を備えた。第２の繊維層２２は、主捕集層であり、第１の繊維層２１は、第２の繊維層２２を遮蔽するカバー層である。エアフィルタは、例えば換気扇用エアフィルタ、レンジフード用エアフィルタ、または空調機用エアフィルタである。 【選択図】図３
2019189568.tif 000002
【特許請求の範囲】
【請求項１】
気流の上流側に配置された第１色の第１の繊維層と、
前記第１の繊維層に対して気流の下流側に配置された親油性の第１色より明度の高い第２色の第２の繊維層と、
を備えたエアフィルタ。
【請求項２】
前記第１色は黒色であり、前記第２色は白色である、請求項１に記載のエアフィルタ。
【請求項３】
前記第２の繊維層は、主捕集層であり、
前記第１の繊維層は、前記第２の繊維層を遮蔽するカバー層である、請求項１または２に記載のエアフィルタ。
【請求項４】
前記第１の繊維層は、０．８〜１．６％の繊維充填率を有し、
前記第２の繊維層は、１．２〜２．４％の繊維充填率を有し、
前記第１の繊維層の繊維充填率は、前記第２の繊維層の繊維充填率よりも小さい、請求項１から３のいずれか１項に記載のエアフィルタ。
【請求項５】
前記エアフィルタは、換気扇用エアフィルタ、レンジフード用エアフィルタ、または空調機用エアフィルタである、請求項１から４のいずれか１項に記載のエアフィルタ。
【発明の詳細な説明】
【技術分野】
【０００１】
本発明は、エアフィルタに関する。
【背景技術】
【０００２】
従来、特許文献１において、着色繊維を白色繊維に混入することにより意匠性を高めると同時に、白色繊維よりなる白色部分の変色で、汚れの付着の度合いを確認するフィルタが開示されている。
【先行技術文献】
【特許文献】
【０００３】
【特許文献１】実開平５−２２０１６号公報
【発明の概要】
【発明が解決しようとする課題】
【０００４】
厨房内に設けられた空調機用やレンジフード用のフィルタは、油や埃、粉塵が付着し、フィルタの汚れが特に目立ってしまう。このため、フィルタ機能に対する寿命が残っていたとしても、外観が悪く、交換時期を早めさせてしまう可能性があった。【０００５】
特許文献１のフィルタは、着色繊維を白色繊維に混入することにより意匠性を高めており、白色繊維の混入量が８５〜９５％を占めている。このため、特許文献１のフィルタが油や埃が付着するような厨房内などで用いられた場合には、やはりフィルタ機能に関する寿命に達する前に外観を損ねてしまう。【０００６】
本発明はこのような事情を考慮してなされたもので、使用時の外観を損なうことがないエアフィルタを提供することを目的とする。
【課題を解決するための手段】
【０００７】
本発明に係るエアフィルタは、上述した課題を解決するために、気流の上流側に配置された第１色の第１の繊維層と、前記第１の繊維層に対して気流の下流側に配置された親油性の第１色よりも明度の高い第２色の第２の繊維層と、を備えた。
【発明の効果】
【０００８】
本発明に係るエアフィルタにおいては、使用時の外観を損なうことがない。
【図面の簡単な説明】
【０００９】
【図１】本発明に係るエアフィルタの一実施形態であるエアフィルタの表側を示す斜視図。
【図２】本発明に係るエアフィルタの一実施形態であるエアフィルタの裏側を示す斜視図。
【図３】図１のIII−III線に沿う断面図。
【発明を実施するための形態】
【００１０】
本発明に係るエアフィルタの実施形態を添付図面に基づいて説明する。
【００１１】
図１は、本発明に係るエアフィルタの一実施形態であるエアフィルタ１の表側を示す斜視図である。
【００１２】
図２は、本発明に係るエアフィルタの一実施形態であるエアフィルタ１の裏側を示す斜視図である。
【００１３】
図３は、図１のIII−III線に沿う断面図である。
【００１４】
エアフィルタ１は、例えば厨房内に設置された換気扇用エアフィルタまたはレンジフード用エアフィルタや、空調機用エアフィルタであり、油や埃、粉塵を捕集し除去するエアフィルタである。
【００１５】
エアフィルタ１は、ろ材保持枠１０と、ろ材２０と、表側ろ材抑え３１と、裏側ろ材抑え３２と、を有している。
【００１６】
ろ材保持枠１０は、４枚の枠材１１、１２が組み合わされることにより形成される四角形状のフィルタ枠である。ろ材保持枠１０は、隣り合う枠材１１、１２が形成するそれぞれ角部に連結材が挿入されており、所定数の凹部１３でかしめることにより固定されている。ろ材保持枠１０は、例えば水分、油などの付着による錆の発生を効果的に防止する観点から、ステンレス製であるのが好ましい。ろ材保持枠１０は、ステンレスに限定されることなく、ステンレス以外の金属からなるものであってもよい。
【００１７】
ろ材２０は、ろ材保持枠１０の裏面側から脱着自在にろ材保持枠１０に取り付けられる。ろ材２０は、第１の繊維層２１と、第２の繊維層２２と、を有している。第２の繊維層２２は、ろ材２０における主捕集層として機能する。第１の繊維層２１は、第２の繊維層２２に積層され、第２の繊維層２２を遮蔽するカバー層として機能する。第１の繊維層２１と第２の繊維層２２は結合手段により一体化して使用することもできるし、別体で使用することもできる。
【００１８】
第１の繊維層２１は、気流の上流側である表側に配置されている。第１の繊維層２１は、ろ材２０が捕集（ろ材２０に付着）した油、埃、粉塵などの汚れが目立たないよう、第１色の色彩が着色されたろ材である。第１の繊維層２１は、例えば、第１色が着色された繊維を使用して形成してもよいし、繊維層を形成した後に塗装や染色などの方法により第１色が着色されてもよい。
第１色は例えば、無彩色の場合には、明度が０以上５以下の黒、暗い灰色、中位の灰色などが挙げられる。有彩色の場合には、明度が０より大きく５以下のごく暗い赤、暗い赤、暗い灰みの赤、こい赤、くすんだ赤、灰みの赤、つよい赤、あざやかな赤、ごく暗い黄赤、暗い黄赤、暗い灰みの黄赤、こい黄赤、くすんだ黄赤、灰みの黄赤、つよい黄赤、あざやかな黄赤、ごく暗い黄、暗い黄、暗い灰みの黄、こい黄、くすんだ黄、灰みの黄、つよい黄、あざやかな黄、ごく暗い黄緑、暗い黄緑、暗い灰みの黄緑、こい黄緑、くすんだ黄緑、灰みの黄緑、つよい黄緑、あざやかな黄緑、ごく暗い緑、暗い緑、暗い灰みの緑、こい緑、くすんだ緑、灰みの緑、つよい緑、あざやかな緑、ごく暗い青緑、暗い青緑、暗い灰みの青緑、こい青緑、くすんだ青緑、灰みの青緑、つよい青緑、あざやかな青緑、ごく暗い青、暗い青、暗い灰みの青、こい青、くすんだ青、灰みの青、つよい青、あざやかな青、ごく暗い青紫、暗い青紫、暗い灰みの青紫、こい青紫、くすんだ青紫、灰みの青紫、つよい青紫、あざやかな青紫、ごく暗い紫、暗い紫、暗い灰みの紫、こい紫、くすんだ紫、灰みの紫、つよい紫、あざやかな紫、ごく暗い赤紫、暗い赤紫、暗い灰みの赤紫、こい赤紫、くすんだ赤紫、灰みの赤紫、つよい赤紫、あざやかな赤紫、などが挙げられる。
なお、明度は色の明るさの尺度であり、ＪＩＳ  Ｚ８７２１に基づいて規定される。明度は、無彩色を基準として、理想的な黒の明度を０、理想的な白の明度を１０とし、理想的な黒０と理想的な白１０との間で、明度知覚がほぼ等歩度となるように分割し、０〜１０の数字で表示される。
【００１９】
第１の繊維層２１は、例えば厚みが３ｍｍ〜７ｍｍである。第１の繊維層２１は、例えば、ポリエチレンテレフタレートなどの繊維からなる。また、第１の繊維層２１を形成する繊維は、１μｍ〜１００μｍの平均繊維径を有している。第１の繊維層２１は、０．８〜１．６％の繊維充填率を有している。ただし、第１の繊維層２１の繊維充填率は、第２の繊維層２２の繊維充填率よりも小さくなるよう、決定される。繊維充填率は、（繊維層の目付（ｇ／ｍ２）／（厚さ（ｍｍ）×１０-３×繊維の比重（ｇ／cｍ３）×１０６））×１００％により表される値である。
【００２０】
第２の繊維層２２は、第１の繊維層２１に対して気流の下流側である裏側に配置されている。第１の繊維層２１が汚れが目立たないよう第１色の色彩であるのに対して、第２の繊維層２２は、汚れによる変色が目立つ色、すなわち、第１色よりも明度の高い第２色の色彩が着色されたろ材である。第２の繊維層２２は、例えば、第２色が着色された繊維を使用して形成してもよいし、繊維層を形成した後に塗装や染色などの方法により第２色が着色されてもよい。
第２色は例えば、無彩色の場合には、明度が５より大きく１０以下の中位の灰色、明るい灰色、うすい灰色、白などが挙げられる。有彩色の場合には、明度が５より大きく１０未満の灰みの赤、あざやかな赤、明るい赤、やわらかい赤、明るい灰みの赤、うすい赤、ごくうすい赤、灰みの黄赤、あざやかな黄赤、明るい黄赤、やわらかい黄赤、明るい灰みの黄赤、うすい黄赤、ごくうすい黄赤、灰みの黄、あざやかな黄、明るい黄、やわらかい黄、明るい灰みの黄、うすい黄、ごくうすい黄、灰みの黄緑、あざやかな黄緑、明るい黄緑、やわらかい黄緑、明るい灰みの黄緑、うすい黄緑、ごくうすい黄緑、灰みの緑、あざやかな緑、明るい緑、やわらかい緑、明るい灰みの緑、うすい緑、ごくうすい緑、灰みの青緑、あざやかな青緑、明るい青緑、やわらかい青緑、明るい灰みの青緑、うすい青緑、ごくうすい青緑、灰みの青、あざやかな青、明るい青、やわらかい青、明るい灰みの青、うすい青、ごくうすい青、灰みの青紫、あざやかな青紫、明るい青紫、やわらかい青紫、明るい灰みの青紫、うすい青紫、ごくうすい青紫、灰みの紫、あざやかな紫、明るい紫、やわらかい紫、明るい灰みの紫、うすい紫、ごくうすい紫、灰みの赤紫、あざやかな赤紫、明るい赤紫、やわらかい赤紫、明るい灰みの赤紫、うすい赤紫、ごくうすい赤紫、などが挙げられる。
【００２１】
第１色と第２色は、明度差が３以上となるように選択することが好ましく、明度差が４以上となるように選択することが特に好ましい。これにより、エアフィルタ１（ろ材２０）は、外観によらずにろ材２０自体の寿命まで好適に使用することができる。なお、明度差が３以上となる場合には、第１色になりうる色彩として例示した色彩を第１色および第２色として選択してもよいし、第２色になりうる色彩として例示した色彩を第１色および第２色として選択してもよい。
【００２２】
第１色と第２色の選択は、例えば、彩度や色相などの明度以外の要素を基準として行うこともできる。第２色は、エアフィルタの寿命の判断を正確に行うために、汚れが目立つ色彩を選択することが好ましく、例えば、彩度の高いあざやかな色彩を選択することができる。一方、第１色はエアフィルタに付着した汚れを目立たせなくするために、油、埃、粉塵などにより変色したエアフィルタの色彩と同系色の色相を有する色彩を選択することができる。この場合、選択された第１色および第２色の色彩が同じ明度を有する色彩であってもよい。
【００２３】
また、第２の繊維層２２側に捕集された油がより付着しやすいように、第２の繊維層２２は親油性のろ材とする。これにより寿命を判断しやすくする。親油性は、例えばコーティングなどにより付与する。第２の繊維層２２は、例えば厚みが８ｍｍ〜１２ｍｍであり、第１の繊維層２１よりも厚くなっている。第２の繊維層２２は、例えば、ポリエチレンテレフタレート繊維からなる。また、第２の繊維層２２を形成する繊維は、１μｍ〜５０μｍの平均繊維径を有している。第２の繊維層２２は、１．２〜２．４％の繊維充填率を有している。
【００２４】
なお、第１の繊維層２１および第２の繊維層２２は、ガラス繊維であってもよい。主捕集層である第２の繊維層２２がガラス繊維である場合、平均繊維経は、１μｍ〜５０μｍの範囲であることが好ましく、特に、１０μｍ〜３０μｍの範囲であることが好ましい。カール状に繊維を形成しやすく、油などのミストを捕集しやすいためである。なお、平均繊維径とは、単繊維直径であり、ＪＩＳ  Ｒ３４２０により規定されるものである。
【００２５】
ガラス繊維からなる繊維層は、繊維同士がほぐれてしまうことを防止するため、バインダで繊維同士を結束するとよい。結束用バインダとしては、例えば、アクリル樹脂、メラミン樹脂、尿素樹脂、フェノール樹脂などの有機バインダを使用することができる。不燃性に対応するためには、無機バインダを使用するのが好ましい。また、難燃処理に用いる難燃剤としては、リン酸系やハロゲン系などの難燃剤を使用することができる。
【００２６】
なお、第１の繊維層２１は、第２の繊維層２２より繊維充填率が小さいため、油、埃および塵埃は第１の繊維層２１を通過してしまうが、第２の繊維層２２において確実に捕集される。
【００２７】
表側ろ材抑え３１は、ろ材２０のうち表側に位置する第１の繊維層２１に面して、ろ材２０をろ材保持枠１０に保持する。例えば、表側ろ材抑え３１は、ろ材保持枠１０の対角線上に配置されろ材保持枠１０に固定された２本の棒材である。
【００２８】
裏側ろ材抑え３２は、ろ材２０のうち裏側に位置する第２の繊維層２２に面して、ろ材２０をろ材保持枠１０に保持する。例えば、裏側ろ材抑え３２は、ろ材保持枠１０の裏側開口を覆う金網である。
【００２９】
表側ろ材抑え３１および裏側ろ材抑え３２は、ろ材保持枠１０同様のステンレスなどの金属からなるのが好ましい。
【００３０】
このような本実施形態におけるエアフィルタ１は、主捕集層である第２の繊維層２２を遮蔽するカバー層としての第１の繊維層２１を有している。これにより、特に油を使用する厨房など、エアフィルタ１に目立つ汚れが付着しやすい環境下において使用されることで、エアフィルタ１の寿命に達するまで、エアフィルタ１の外観を損ねることなく使用させることができる。
【００３１】
例えば、第１色の繊維からなる主捕集層を単層として有するエアフィルタを用いた場合、付着した汚れを目立たせなくすることはできる。しかし、第１色の繊維からなる主捕集層では、エアフィルタの汚れの付着度合いを確認することができず、寿命の判断を正確に行うことができない。
【００３２】
これに対し、本実施形態におけるエアフィルタ１は、主捕集層を親油性の第１色より明度の高い第２色の第２の繊維層２２としたため、汚れの度合いを目視により判断し、ろ材２０自体の寿命を正確に判断することができる。この第２の繊維層２２はカバー層としての第１の繊維層２１に上流側で遮蔽されているため、第２の繊維層２２に付着した汚れは、使用者からは視認されない。
【００３３】
これにより、エアフィルタ１は、油や埃、粉塵による汚れを好適に目立たなくすることで外観を損なうことがなく、またろ材２０自体の寿命を正確に判断することができる。これにより、エアフィルタ１（ろ材２０）は、外観によらずにろ材２０自体の寿命まで好適に使用することができる。
【００３４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００３５】
例えば、ろ材２０の寿命判定のために、第１の繊維層２１やろ材保持枠１０にのぞき穴を設け、第２の繊維層２２の汚れの付着度合いを確認できるようにしてもよい。
【符号の説明】
【００３６】
１  エアフィルタ
１０  ろ材保持枠
１１  枠材
１２  枠材
１３  凹部
２０  ろ材
２１  第１の繊維層
２２  第２の繊維層
３１  表側ろ材抑え
３２  裏側ろ材抑え
【図１】
2019189568.tif 000003
【図２】
2019189568.tif 000004
【図３】
2019189568.tif 000005
【国際調査報告】
2019189568.tif 000006
2019189568.tif 000007
2019189568.tif 000008
2019189568.tif 000009